(57)【要約】【課題】  エンボス加工性、通気性及び透湿性に優れ、添加剤の効果を有効に発現させることができる壁紙を提供する。【解決手段】  ポリブチレンテレフタレートフィルムを基材に積層してなる壁紙のポリブチレンテレフタレートフィルムの全面に、平均開口径が0.5〜30μmである貫通孔及び未貫通孔を設け、かつ貫通孔の平均分布密度を500個／cm2以上とする方法。【選択図】  なし【特許請求の範囲】
【請求項１】
ポリブチレンテレフタレートフィルムを基材に積層してなる壁紙であって、前記ポリブチレンテレフタレートフィルムは無数の微細な貫通孔及び未貫通孔を全面に有し、前記貫通孔及び前記未貫通孔の平均開口径が0.5〜30μmであり、かつ前記貫通孔の平均分布密度が500個／cm2以上であることを特徴とする壁紙。
【請求項２】
請求項２に記載の壁紙において、前記ポリブチレンテレフタレートフィルムの膜厚25μm換算の透気度は5000秒／100 cc以下であることを特徴とする壁紙。
【請求項３】
請求項１又は２に記載の壁紙において、前記ポリブチレンテレフタレートフィルムの25℃／相対湿度90％における透湿度は200〜5000 g／m2・24時間であることを特徴とする壁紙。
【請求項４】
請求項１〜３のいずれかに記載の壁紙において、前記ポリブチレンテレフタレートフィルムは抗菌剤、消臭剤、防カビ剤、香料及びマイナスイオン発生剤からなる群から選ばれた少なくとも一種の添加剤を含有することを特徴とする壁紙。
【請求項５】
請求項１〜４のいずれかに記載の壁紙において、前記基材は抗菌剤、消臭剤、防カビ剤、香料及びマイナスイオン発生剤からなる群から選ばれた少なくとも一種の添加剤を含有することを特徴とする壁紙。
【発明の詳細な説明】
【技術分野】
【０００１】
本発明は、ポリブチレンテレフタレートフィルムを用いた壁紙に関し、詳しくはエンボス加工性、通気性及び透湿性に優れた壁紙に関する。
【背景技術】
【０００２】
現在、軟質ポリ塩化ビニル（PVC）フィルムと基材とからなる壁紙が広く用いられている。PVCフィルムは難燃性及びカレンダー加工性が良いことなどから壁紙用途に好適だが、燃焼時に塩素系ガスが発生する、軟質化のために添加された可塑剤が揮発する、耐候変色しやすい、汚れやすい、汚れが落ちにくいといった問題がある。そのためポリ塩化ビニルに代替しうる樹脂を用いた壁紙の開発が精力的になされており、そのような樹脂として、例えばポリオレフィン系樹脂、エチレン−ビニルアルコール共重合樹脂、ポリエステル樹脂等が提案されている。
【０００３】
しかしポリオレフィン樹脂フィルムは燃焼しやすく、カレンダー加工性に劣ることから、これを用いた壁紙はあまり普及していない。エチレン−ビニルアルコール共重合樹脂からなるフィルムは光沢性、透明性、汚染防止性、印刷適正等に優れているが、価格が高い、耐熱性が不十分（融点；160〜190℃）といった問題がある。
【０００４】
一般的なポリエステル樹脂であるポリエチレンテレフタレートからなるフィルムは、耐熱性、耐候変色、耐薬品性、印刷適正、耐汚染性等に優れているが、カレンダー加工性及びエンボス加工性に劣るため壁紙用途への適性は低い。
【０００５】
これに対して特開平9-300564号（特許文献１）は、融点が220〜300℃のポリエステルで構成されたポリエステル樹脂層と、融点が150〜215℃であり、かつポリブチレンテレフタレート単位を主たる骨格とし、エンボス加工性を有するコポリエステル樹脂層とが積層された積層フィルムを提案している。特許文献１の積層フィルムは、高いエンボス加工性を備えているので、壁紙用途に有用である。
【０００６】
近年上述のようなエンボス加工性等の性能に加えて、壁紙には通気性、透湿性、脱臭作用、抗菌作用、防カビ作用等の機能も要求されるようになっている。しかし従来、例えば壁紙に抗菌作用を持たせるには、基材に積層するプラスチックフィルムに抗菌剤を練り込むだけであったので、フィルムに封じこめられた抗菌剤の効果を発現させるのは困難であり、抗菌剤を有効に作用させるためにはその添加量が多くなる傾向にあり、重量が重くなったり、フィルムを薄膜化すると肌荒れが生じたりし、しかも通気性にも乏しいので抗菌剤の作用を有効に利用できないといった問題があった。
【０００７】
壁紙に通気性を持たせる方法として、特開平10-259599号（特許文献２）は基材に積層するプラスチックフィルムとして多孔質のものを用いることを提案している。これにより基材とプラスチックフィルムの間に結露やかびが発生しない。
【０００８】
【特許文献１】特開9-300564号
【特許文献２】特開10-259599号
【発明の開示】
【発明が解決しようとする課題】
【０００９】
特許文献２は、フィルムの孔のサイズについて直径50〜100μｍ程度と記載しているが、通気性を持たせることのみを目的としているので、孔のサイズ及び分布密度の組合せの最適化がなされておらず、抗菌剤、消臭剤、香料、マイナスイオン発生剤等の添加剤の効果を有効に発現させることはできなかった。
【００１０】
従って、本発明の目的は、エンボス加工性、通気性及び透湿性に優れ、添加剤の効果を有効に発現させることができる壁紙を提供することである。
【課題を解決するための手段】
【００１１】
上記目的に鑑み鋭意研究の結果、本発明者は、ポリブチレンテレフタレートフィルムを基材に積層してなる壁紙のポリブチレンテレフタレートフィルムの全面に、平均開口径が0.5〜30μmである貫通孔及び未貫通孔を設け、かつ貫通孔の平均分布密度を500個／cm2以上とすることにより、エンボス加工性、通気性及び透湿性に優れ、添加剤の効果を有効に発現させることができる壁紙が得られることを見出し、本発明に想到した。
【００１２】
すなわち、本発明の壁紙は、ポリブチレンテレフタレートフィルムを基材に積層してなり、前記ポリブチレンテレフタレートフィルムは無数の微細な貫通孔及び未貫通孔を全面に有し、前記貫通孔及び前記未貫通孔の平均開口径が0.5〜30μmであり、かつ前記貫通孔の平均分布密度が500個／cm2以上であることを特徴とする。
【００１３】
前記ポリブチレンテレフタレート（PBT）フィルムの膜厚25μm換算の透気度は5000秒／100 cc以下であるのが好ましい。前記PBTフィルムの25℃／相対湿度90％における透湿度は200〜5000 g／m2・24時間であるのが好ましい。前記PBTフィルムは抗菌剤、消臭剤、防カビ剤、香料及びマイナスイオン発生剤からなる群から選ばれた少なくとも一種の添加剤を含有するのが好ましい。前記基材は抗菌剤、消臭剤、防カビ剤、香料及びマイナスイオン発生剤からなる群から選ばれた少なくとも一種の添加剤を含有するのが好ましい。
【発明の効果】
【００１４】
本発明の壁紙はPBTフィルムを基材に積層してなり、PBTフィルムは無数の微細な貫通孔及び未貫通孔を全面に有し、かかる貫通孔及び未貫通孔の平均開口径が0.5〜30μmであり、かつ貫通孔の平均分布密度が500個／cm2以上であるので、エンボス加工性、通気性及び透湿性に優れるだけでなく、PBTフィルムや基材が含む抗菌剤、消臭剤、香料、マイナスイオン発生剤等の添加剤の効果を長期に渡って有効に発現させることができる。
【００１５】
本発明の壁紙は、PBTフィルムと基材とを水系接着剤や通気性シーラントフィルムにより接着したり、基材にPBTフィルムを融着したりすることにより製造できるので、ホルムアルデヒド等の揮発性有機化合物（VOC）が発生せず、環境に悪影響を与えない。
【発明を実施するための最良の形態】
【００１６】
[1] 壁紙
本発明の壁紙はポリブチレンテレフタレートフィルムを基材に積層してなる。以下壁紙を構成する各層について説明する。
(1) ポリブチレンテレフタレートフィルム
ポリブチレンテレフタレート（PBT）フィルムは、デッドホールド性（成形後の形状を維持できる性質）に優れているため、エンボス加工性において他のポリエステルフィルムに比べて格段に優れており、カレンダー加工性も良好である。PBTの融点は約220〜230℃であるので、耐熱性にも優れている。PBTはポリオレフィンに比べて燃焼しにくい。PBTは、他のポリエステルに比べて、添加剤、特にフィラーを添加した場合の添加剤分散性に優れている。
【００１７】
PBTフィルムは、基本的に1, 4−ブタンジオールとテレフタル酸とからなる飽和ポリエステルフィルムである。但しエンボス加工性、耐熱収縮性等の物性を損なわない範囲で、1, 4−ブタンジオール以外のジオール成分、又はテレフタル酸以外のカンボン酸成分を共重合成分として含んでいてもよい。そのようなジオール成分としては、例えば、エチレングリコール、ジエチレングリコール、ネオペンチルグリコール、1, 4−シクロヘキサンメタノール等が挙げられる。但し、1, 4−ブタンジオール以外のジオール成分の割合は、ジオール成分全体を100モル％として10モル％以下であるのが好ましく、5モル％以下であるのがより好ましい。1, 4−ブタンジオール以外のジオール成分の割合が10モル％を超えると、エンボス加工性が悪化する。またジカルボン酸成分としては、例えば、イソフタル酸、セバシン酸、アジピン酸、アゼライン酸、コハク酸等が挙げられる。PBTフィルムを構成するPBT樹脂の具体例としては、例えば東レ（株）から商品名「トレコン」として市販されているホモPBT樹脂を挙げることができる。
【００１８】
PBT樹脂はPBTのみからなる場合に限定されず、本発明の効果を阻害しない範囲で目的に応じて他の熱可塑性樹脂を含有しても良い。他の熱可塑性樹脂としてはポリエチレンテレフタレート（PET）、ポリエチレンナフタレート（PEN）等のポリエステル；ポリフェニレンサルファイド（PPS）；ポリアミド（PA）；ポリイミド（PI）；ポリアミドイミド（PAI）；ポリエーテルサルフォン（PES）；ポリエーテルエーテルケトン（PEEK）；ポリカーボネート；ポリウレタン；フッ素樹脂；ポリエチレン、ポリプロピレン等のポリオレフィン；ポリ塩化ビニル；エラストマー等を挙げることができる。特にPBT樹脂がポリエチレン、ポリプロピレン等のポリオレフィン及び／又はエラストマーを含有していると、溶融粘度及びメルトテンションが高くなるので、延伸加工性が向上するとともに、得られるフィルムの機械的強度やヒートシール性が向上するので好ましい。中でもPBT樹脂はポリエチレンを含むのが好ましい。従って、特に断りがない限り、本明細書において使用する用語「ポリブチレンテレフタレート樹脂」は、PBT単体のみならず、PBT＋他の熱可塑性樹脂の組成物の両方を含むものと理解すべきである。
【００１９】
PBT樹脂が他の熱可塑性樹脂を含有する場合、その割合はPBT樹脂全体を100質量％として、15質量％以下であるのが好ましく、10質量％以下であるのがより好ましい。特にPBT以外のポリエステルを含有する場合、その割合はPBT樹脂全体を100質量％として、10質量％以下であるのが好ましく、５質量％以下であるのがより好ましい。PBT以外のポリエステルの割合が10質量％を超えると、エンボス加工性が悪化する。またポリオレフィン及び／又はエラストマーを含有する場合、その割合はPBT樹脂全体を100質量％として、５〜15質量％であるのが好ましく、５〜10質量％であるのがより好ましい。
【００２０】
PBT樹脂には一般の熱可塑性樹脂及び熱硬化性樹脂に添加される公知の添加剤、すなわち消臭剤、抗菌剤、防カビ剤、難燃剤、撥水剤、防汚剤、香料、マイナスイオン発生剤、酸化チタンや炭酸カルシウム等の体質顔料、可塑剤、酸化肪止剤や紫外線吸収剤等の安定剤、帯電防止剤、界面活性剤、染料や顔料等の着色剤、流動性の改善のための潤滑材、結晶化促進剤（核剤）、無機充填材等も要求性能に応じ適宜使用できる。PBT樹脂は、室内空気の浄化や、壁紙自体の耐性改善のために、抗菌剤、消臭剤、防カビ剤、香料及びマイナスイオン発生剤からなる群から選ばれた少なくとも一種の添加剤を含むのが好ましい。
【００２１】
抗菌剤、消臭剤、防カビ剤、香料及びマイナスイオン発生剤の添加量に特に制限はないが、PBT樹脂100質量部に対して0.1〜40質量部であるのが好ましく、0.3〜10質量部以下であるのがより好ましい。製膜性、外観性、経済性等の観点から、これら添加剤の添加量が40質量部を超えるのは好ましくない。
【００２２】
PBTフィルムは無数の微細な貫通孔及び未貫通孔（以下両者を併せて単に「微細孔」と呼ぶ）を全面に有し、微細孔の平均開口径が0.5〜30μmであり、かつ貫通孔の平均分布密度が500個／cm2以上である必要がある。これにより壁紙に通気性、透湿性、湿度調整機能等を付与できるだけでなく、PBTフィルム及び／又は基材が抗菌剤、消臭剤、防カビ剤、香料、マイナスイオン発生剤等の添加剤を含む場合に、これら添加剤の機能を効果的に発現させることができる。微細孔の平均開口径を0.5μｍ未満とするのは技術的に困難であり、コスト高になる。また微細孔の平均開口径を30μm超にすると、上記抗菌剤等の添加剤の機能を効果的に発現させるのが困難になる。微細孔の平均開口径は、0.5〜20μmであるのがより好ましく、0.5〜10μｍであるのが特に好ましい。貫通孔の平均分布密度が500個／cm2未満であると、通気性、透湿性及び湿度調整機能が低下する。なお貫通孔の平均分布密度の上限は技術的に可能な限りいくらでも良く、特に制限されない。未貫通孔の平均分布密度に特に制限はないが、PBTフィルムに良好な湿度調整機能を持たせる観点から、500個／cm2以上であるのが好ましい。
【００２３】
PBTフィルムの透気度は5000秒／100 cc以下（膜厚25μm換算）であるのが好ましく、100秒／100 cc以下であるのがより好ましい。透気度の下限値に特に制限はない。貫通孔の密度を高くすることにより測定値としてほぼ０秒／100 ccの透気度が得られるので、必要に応じて透気度を上げることができる。なお透気度はJIS P8117により測定することができる。PBTフィルムの透湿度は25℃／相対湿度90％において、200〜5000 g／m2・24時間であるのが好ましく、1000〜3000 g／m2・24時間であるのがより好ましい。なお透湿度は、JIS Z0208により測定することができる。
【００２４】
PBTフィルムに微細孔を形成するには、例えば特許第2063411号、特開2002-059487号、特許第2643730号、特許第2542772号、特許第2703151号、特開平9-99492号、特開平9-57860号等に開示の方法を採用することができる。例えば特許第2063411号に開示の方法を利用すると、鋭い角部を有する多数のモース硬度５以上の粒子が表面に付着した第一ロールと、表面が平滑な第二ロールとの間にPBTフィルムを通過させるとともに、各ロール間を通過するPBTフィルムへの押圧力を各ロールと接触するフィルム面全体に亘って均一となるように調節することにより、第一ロール表面の多数の粒子の鋭い角部でPBTフィルムに上記微細孔を多数形成することができる。第二ロールとしては、例えば鉄系ロール、表面にNiメッキ、Crメッキ等を施した鉄系ロール、ステンレス系ロール、特殊鋼ロール等を用いることができる。微細孔の平均開口径や平均分布密度は、第一ロールに付着される微粒子の粒径や密度を調整することにより調整できる。
【００２５】
PBTフィルムの熱収縮率は、MD（機械方向）及びTD（幅方向）ともに２％以下であるのが好ましい。ここでMD及びTDの熱収縮率はそれぞれ、PBTフィルムを150℃に10分間加熱する条件で測定したものである。熱収縮率が２％以下のPBTフィルムは、空冷インフレーション成形法により製造することができる。PBTフィルムを空冷インフレーション成形法により製造する方法として、例えば特願2003-378803号に記載の方法を挙げることができる。
【００２６】
PBTフィルムの厚さに特に制限はないが、実用的には約10〜50μmとするのが好適である。PBTフィルムの厚さを約10μm未満とするのは技術的に困難であり、コスト高になる。またPBTフィルムの厚さを約50μm超にすると、フィルム価格が高騰する。
【００２７】
(2) 基材
基材には特に制限はなく、公知のものが使用できる。基材としては、例えば紙、合成樹脂フィルム、不織布等を挙げることができる。紙としては、合成紙、難燃紙、不燃紙、無機質紙、ラミネート紙等が使用できる。紙を使用する場合、その坪量は約60〜110 g／m2とするのが好ましい。必要に応じて、基材にも、上記(1)で説明した各種添加剤を添加してもよい。中でも消臭剤、抗菌剤、防カビ剤、香料及びマイナスイオン発生剤からなる群から選ばれた少なくとも一種の添加剤を添加するのが好ましい。基材がこれらの添加剤を含むことにより、PBTフィルムの貫通孔を通して、これら添加剤の効果を発現させることができる。
【００２８】
(3) 接着層
本発明の壁紙は、PBTフィルムと基材の間に接着層を有するのが好ましい。接着層としては、水性樹脂エマルジョン、天然糊料、合成糊料等の水系接着剤；合成樹脂コンパウンド；ホットメルト接着剤等が挙げられる。中でも水系接着剤が好ましい。天然糊料としては、でんぷん、ゼラチン、カルボキシメチルセルロース等が挙げられる。
【００２９】
接着層として熱シールが可能であり、かつ通気性を有するシーラントフィルムを用いてもよい。通気性シーラントフィルムとしては、シーラントフィルムの全面に微細な貫通孔が形成されたものが好ましい。シーラントフィルムに微細な貫通孔を形成するには、例えば上述の特許第2063411号に開示の方法を利用する。貫通孔の平均開口径及び分布密度はPBTフィルムの場合と同じでよい。シーラントフィルムは、ポリエチレンフィルム、無延伸ポリプロピレンフィルム、アイオノマー樹脂フィルム、ポリスチレンフィルム、エチレン-酢酸ビニル共重合体（EVA）とポリエチレンとの混合物からなるフィルム等により形成することができる。
【００３０】
(4) 印刷層
本発明の壁紙に装飾性や遮光性を付与するために、印刷層を設けるのが好ましい。印刷層の劣化を防止するために、印刷層はPBTフィルムの基材側に設けるのが好ましい。壁紙に装飾性を付与するには、例えばPBTフィルムにインクジェット受像層を設け、インクジェット印刷を行う方法や、グラビア印刷を行う方法が挙げられる。壁紙に遮光性を付与するには、遮光性インク層を設ける。遮光性インクは、例えばカーボンブラックのような黒色又は暗色の顔料又は染料を含むインクであれば、特に限定的ではない。遮光性インク層の厚さはインク中の黒色顔料又は染料の濃度に依存するが、一般に紫外線及び可視光線を十分に遮断できる程度であれば良い。
【００３１】
(5) 層構成例
図１は、本発明の壁紙の層構成を例示する。この例では、PBTフィルム層１と基材２との間には接着層３があり、PBTフィルム層１の基材側には印刷層４が設けられている。
【００３２】
図２は、本発明の壁紙の別の層構成を例示する。この例では、PBTフィルム層１は基材２に融着しており、壁紙は接着層を有さない。
【００３３】
[2] 壁紙の製造方法
(1) 積層化
例えば図１に示す壁紙を形成する場合、基材２の片面に水系接着剤等の接着剤３を塗工し、かかる塗工面と、印刷層４を設けたPBTフィルム１の印刷層４側の面とを、貼り合わすことにより積層する。なおPBTフィルム１には、印刷層４を設ける前に上記[1](1)で述べた無数の微細孔を形成しておく。
【００３４】
接着層３として、上記[1](3)で述べた通気性シーラントフィルムを用いる場合、シーラントフィルムに予め無数の微細孔を形成しておき、通気性シーラントフィルムを介して、基材２と印刷層４を設けたPBTフィルム１とを重ね合わせ、加熱圧着する。加熱圧着条件は、通気性シーラントフィルムの微細孔が消滅しない程度とする。通気性シーラントフィルムを用いる場合、PBTフィルム１及び通気性シーラントフィルムにコロナ放電処理を施しておけば、PBTフィルム１と通気性シーラントフィルムとの間、及び通気性シーラントフィルムと基材２との間の融着強度が向上するので好ましい。
【００３５】
図２に示す壁紙を形成する場合、基材２とPBTフィルム１とを重ね合わせ、加熱圧着する。加熱圧着条件はPBTフィルム１の微細孔が消滅しない程度とする。基材２にPBTフィルム１を融着する場合、PBTフィルム１にコロナ放電処理を施しておけば、基材２への融着強度が向上するので好ましい。
【００３６】
(2) エンボス加工
上述のようにして積層化した壁紙に対し、必要に応じて、エンボス加工を施すことにより、極めて立体効果に優れた壁紙が得られる。エンボス加工は、例えば熱プレス方式の枚葉又は輪転式エンボス機を使用して、加熱し軟化させたPBTフィルム層１の表面にエンボス版を押圧し、エンボス版表面の凹凸形状を賦形することにより凹凸模様を形成する方法である。エンボス加工により形成する凹凸模様としては、木目導管溝、木目木肌、石材表面凹凸、布帛の表面テクスチュア、梨地、砂目、ヘアライン等を表現したもの、又はそれらを組み合わせたものが挙げられる。但しエンボス加工の加熱圧着条件はPBTフィルム層１の微細孔が消滅しない程度とする。
【００３７】
(3) カレンダー加工
上述のようにして積層化した壁紙に対し、必要に応じて、カレンダー加工を施すことにより、優れた表面平滑性及び高鮮映性に優れた壁紙が得られる。カレンダー加工は、例えばカレンダーロールを使用して、加熱し軟化させたPBTフィルム層１を加圧し、PBTフィルム層１の表面にカレンダーロールの鏡面仕上げ肌を転写する方法である。但しカレンダー加工の加熱圧着条件はPBTフィルム層１の微細孔が消滅しない程度とする。
【００３８】
[3] 使用方法
本発明の壁紙は、装飾したい壁面や天井に対して、通常用いられる澱粉系やアクリル系の接着糊によって、通常の接着方法で貼着して使用に供する。
【００３９】
本発明を以下の実施例によりさらに詳細に説明するが、本発明はこれらの例に限定されるものではない。
【実施例】
【００４０】
実施例１
樹脂全体に対して１質量部の銀系抗菌剤を含むPBT樹脂［商品名「トレコン1209X01」（東レ（株）製）］を用いて、厚さ25μmの空冷インフレーションフィルムを作製した。定位置に固定した第一ロール（粒径30〜60μmの合成ダイヤモンド微粒子を電着したもの。）と金属製第二ロールとの間に、得られたPBTフィルムを通過させた。得られたPBTフィルムの平均開口径は３μmであり、貫通孔の平均分布密度は2.3×104 個／cm2であり、透気度は50秒／100 ccであり、25℃／相対湿度90％における透湿度は2500 g／m2・24時間であった。水系接着剤を用いて、貫通孔を形成したPBTフィルムと、65 g/m2の壁紙用普通紙とを接着し、壁紙を形成した。
【００４１】
比較例１
PBTフィルムに関して、貫通孔の平均開口径を85μmとし、貫通孔の平均分布密度を30個／cm2とした以外は実施例１と同様にして、壁紙を形成した。なおPBTフィルムの透気度は55秒／100 ccであり、25℃／相対湿度90％における透湿度は2400 g／m2・24時間であった。
【００４２】
比較例２
PBTフィルムに貫通孔を設けなかった以外は実施例１と同様にして、壁紙を形成した。
【００４３】
比較例３
二軸延伸PETフィルム［厚さ：25μm、商品名：「ルミラー」（東レ（株）製）］。を用いた以外は、実施例１と同様にして、壁紙を形成した。
【００４４】
（抗菌性試験）
実施例１及び比較例１〜３の壁紙について、JIS Z2801に基づき、抗菌性試験を行った。実施例１及び比較例１〜３の壁紙を50 mm角の正方形に切り取った抗菌剤含有試験片、及び実施例１及び比較例１〜３の壁紙に関して抗菌剤を含まないものを50 mm角の正方形に切り取った抗菌剤非含有試験片を、エタノールで洗浄し、これら試験片を滅菌済みのシャーレに置き、試験菌液を接種（滴下）した後、試験菌液の上に40mm角の被覆フィルムをかぶせ、軽くおさえた後、シャーレの蓋をし、35℃／湿度90% 以上で24時間培養後、生菌数を測定することにより、抗菌効果を測定した。結果を表１に示す。
【００４５】
（エンボス加工性試験）
実施例１及び比較例１〜３の壁紙について、エンボス加工性試験を行った。エンボス賦形型、シリコーンゴムで構成されたクッション材、及び上板（温度180℃の熱プレス盤）が下方から上方へ順次配設されたエンボス加工機を用い、実施例１及び比較例１〜３の壁紙を、圧力30kg/cm2 で20秒間加熱加圧することによりエンボス加工した。なお参考例として、ポリ塩化ビニルフィルム（理研ビニル（株），W-500，厚み120μｍ）についてもエンボス加工した。エンボス加工後の壁紙表面を目視で観察し、下記の基準；
○：ポリ塩化ビニルフィルムと同等のエンボス模様を形成できる。
×：エンボス模様を形成できるが、ポリ塩化ビニルフィルムよりも劣る。
により評価した。結果を表１に示す。
【００４６】
【表１】
2005163242.tif 000002
注）(1) 比較例２の壁紙の滅菌度を１とした指数。
【００４７】
表１から明らかなように、実施例１の壁紙は、抗菌剤の機能発現性及びエンボス加工性に優れていた。一方、比較例１の壁紙は実施例１と同程度の透気度及び透湿度を有するにも関わらず、貫通孔の平均開口径が30μｍを超え、平均分布密度が500個未満であるため、抗菌剤の機能発現性に劣っていた。比較例２の壁紙は貫通孔を有さないため、抗菌剤の機能発現性に格段に劣っていた。比較例３の壁紙は、PETフィルムを用いているため、エンボス加工性に劣っていた。
【図面の簡単な説明】
【００４８】
【図１】本発明の壁紙の層構成例を示す断面図である。
【図２】本発明の壁紙の別の層構成例を示す断面図である。
【符号の説明】
【００４９】
１・・・PBTフィルム
２・・・基材
３・・・接着層
４・・・印刷層
【図１】
2005163242.tif 000003
【図２】
2005163242.tif 000004